(57)【要約】  システム、方法、デバイス、製造物品、液体コーティング、液体コーティングを製造するコンピュータープログラム、および膜をコーティングし、デジタルプリンタと共に使用するためのコーティングされた膜生成物を作製するためのコンピュータープログラム。  【選択図】      図１
2016522424.tif 000002
【特許請求の範囲】
【請求項１】
デジタル画像を印刷するデジタルプリンタと共に使用するための液体コーティングであって、
低揮発性有機化合物と、
水系アンモニア化ポリウレタン／アクリルがブレンドされたデジタル印刷受容コーティング配合物と
を有し、前記コーティング配合物は、さらに、非イオン性界面活性剤を有し、基材にコーティングされ、乾燥されると、前記基材の上へのデジタル画像の有効な印刷を可能にする、液体コーティング。
【請求項２】
請求項１記載の液体コーティングにおいて、前記基材は、ＰＥＴ、ＰＥＴＧ、ＰＶＣ、およびＡＰＥＴの少なくとも１つを有するものである液体コーティング。
【請求項３】
請求項１記載の液体コーティングにおいて、前記基材は、シュリンクスリーブ製造プロセスに利用される薄板透明膜を有するものである液体コーティング。
【請求項４】
請求項１記載の液体コーティングにおいて、前記液体コーティングは、グラビアコーティング、リバースロールコーティング、ギャップコーティング、メイヤーロッドコーティング、スロットダイコーティング、浸漬コーティング、カーテンコーティング、およびエアナイフコーティングのうちの少なくとも１つのプロセスを用いて前記基材にコーティングされるものである液体コーティング。
【請求項５】
請求項１記載の液体コーティングにおいて、約６．９％の固形分を有する液体コーティング。
【請求項６】
請求項１記載の液体コーティングにおいて、粘度が約１．４３ｃｐである液体コーティング。
【請求項７】
請求項１記載の液体コーティングにおいて、前記液体コーティングのコート重量は、約０．０３ｇｓｍ〜約１．００ｇｓｍの範囲である液体コーティング。
【請求項８】
請求項１記載の液体コーティングにおいて、前記液体コーティングは、ｐＨレベルが約７ｐＨ〜約９ｐＨの範囲である液体コーティング。
【請求項９】
デジタルプリンタと共に使用するための液体コーティングを製造する方法であって、
容器を提供する工程と、
前記容器に適切な量のＨ２Ｏを導入する工程と、
適切な量のＤｉｇｉｐｒｉｍｅ  ４４３１または等価物を前記容器に導入する工程と、
適切な量のＮｅｏＣｒｙｌ  ＸＫ−９０または等価物を前記容器に導入する工程と、
前記容器の内容物を第１の所定期間混合する工程と、
前記容器の内容物を混合しつつ、Ｓｕｒｆｙｎｏｌ  ４４０または等価物を前記容器にゆっくりと運ぶ工程と、
前記容器の内容物を第２の所定期間混合し続ける工程と
を有する方法。
【請求項１０】
請求項９記載の液体コーティングを製造する方法において、前記容器は、ファイバーボードドラムおよびプラスチックトートのいずれかを有する方法。
【請求項１１】
請求項９記載の液体コーティングを製造する方法において、前記Ｈ２Ｏは室温で前記容器に導入される方法。
【請求項１２】
請求項９記載の液体コーティングを製造する方法において、前記第１の所定期間は約１０分を有する方法。
【請求項１３】
請求項９記載の液体コーティングを製造する方法において、前記第２の所定期間は約３０分を有する方法。
【請求項１４】
請求項９記載の液体コーティングを製造する方法において、前記Ｄｉｇｉｐｒｉｍｅ  ４４３１または等価物は、前記容器に導入される前にミクロンメッシュフィルタによって濾過される方法。
【請求項１５】
請求項９記載の液体コーティングを製造する方法において、前記Ｄｉｇｉｐｒｉｍｅ  ４４３１または等価物は、ダイアフラム、ポンプ、およびポンピングシステムのいずれかによって前記容器に導入される方法。
【請求項１６】
請求項９記載の液体コーティングを製造する方法において、前記ＮｅｏＣｒｙｌ  ＸＫ−９０または等価物は、前記容器に導入される前にミクロンメッシュフィルタによって濾過される方法。
【請求項１７】
請求項１０記載の液体コーティングを製造する方法において、前記ＮｅｏＣｒｙｌ  ＸＫ−９０または等価物は前記トート上の放出バルブによって前記容器に導入されるものであり、前記トートはあらかじめ接続されたコルゲートホースを通じて原材料を自重送りできるものである方法。
【請求項１８】
請求項９記載の液体コーティングを製造する方法において、前記容器の内容物はミキサーによって混合される方法。
【請求項１９】
請求項１８記載の液体コーティングを製造する方法において、前記ミキサーは、約１７５０ｒｐｍを可能とするデュアル羽根プロペラ型ミキサーを有する方法。
【請求項２０】
請求項９記載の液体コーティングを製造する方法において、前記基材は、ＰＥＴ、ＰＥＴＧ、ＰＶＣ、およびＡＰＥＴのいずれかを有する方法。
【請求項２１】
請求項９記載の液体コーティングを製造する方法において、前記液体コーティングが前記基材の表面に塗布され且つ乾燥してコーティングされた透明膜へとなるときに、前記基材および前記液体コーティングの両方は透明である方法。
【請求項２２】
コーティングされた基材を製造する方法であって、この方法は、
コーティング装置を通って基材を運ぶ工程と、
ブレンドされたデジタル受容液体コーティングを前記基材に塗布する工程と、
前記コーティングされた基材を乾燥する工程と
を有する方法。
【請求項２３】
請求項２３記載の方法において、前記液体コーティングは、Ｋｌｏｃｋｎｅｒ  Ｐｅｎｔａｐｌａｓｔ  Ｗ４５コーティングを有する方法。
【請求項２４】
請求項２３記載の方法において、前記液体コーティングは、ウレタン、アクリル、およびラテックスのいずれかを含むポリマーエマルションを有する方法。
【請求項２５】
請求項２２記載の方法において、前記基材は、ＰＥＴ、ＰＥＴＧ、ＰＶＣ、およびＡＰＥＴのいずれかを有する方法。
【請求項２６】
請求項２２記載の方法において、前記コーティング装置は、前記液体コーティングを前記基材に塗布するコーターを有する方法。
【請求項２７】
請求項２２記載の方法において、前記コーターは、メイヤーロッド、リバースロール、スリーロールダーグレン、グラビアコーター、スロットダイコーター、カーテンコーター、テンターコーター、およびエアナイフコーターのいずれかを有する方法。
【請求項２８】
請求項２２記載の方法において、前記コーティングされた基材を乾燥する工程は、さらに、前記コーティングされた基材に十分なＢＴＵエネルギーを適用する工程を有する方法。
【請求項２９】
請求項２２記載の方法において、前記コーティングされた基材を乾燥する工程は、さらに、前記基材に赤外線エネルギーを適用する工程を有する方法。
【発明の詳細な説明】
【技術分野】
【０００１】
（先行出願の相互参照）
本出願は、２０１３年３月２８日付で出願された名称「Ｌｉｑｕｉｄ  Ｃｏａｔｉｎｇ，Ｃｏａｔｅｄ  Ｆｉｌｍ，ａｎｄ  Ｐｒｏｃｅｓｓ  ｆｏｒ  Ｃｏａｔｉｎｇ  Ｆｉｌｍ」の米国仮特許出願第６１／８０６，０３２号および２０１３年３月２７日付で出願された名称「Ｃｏａｔｅｄ  Ｆｉｌｍ  ａｎｄ  Ｐｒｏｃｅｓｓ  ｆｏｒ  Ｃｏａｔｉｎｇ  Ｆｉｌｍ」の米国仮特許出願第６１／８０５，７３０号に対する優先権およびその利益を請求し、これらの全体がこの参照により本明細書に組み込まれる。
【０００２】
本開示は、システム、方法、デバイス、配合物、製造物品およびコンピュータープログラムに関する。さらに特定的には、本開示は、膜をコーティングし、コーティングされた膜生成物を作製するためのシステム、方法、デバイス、配合物、製造物品、およびコンピュータープログラムに関する。
【背景技術】
【０００３】
ポリエチレンテレフタレート（ＰＥＴ）、熱可塑性ポリマー樹脂、および他のポリエステルは、一般的に、例えば、合成繊維、繊維製品、飲料、食品および他の液体容器、シュリンクラップ膜などを含め、広範囲の用途に使用される。例えば、二軸配向ＰＥＴ膜は、例えば、膜の上の金属薄膜を蒸発させることによってアルミ化し、反射性かつ不透明にすることができる。さらに、アモルファスＰＥＴ（またはＰＥＴＧ）は、シュリンク膜用途に頻繁に用いられる。しかし、従来の膜は、デジタル印刷技術に使用されるインク（例えば、インジゴインク）に受容性を有しないため、従来のＰＥＴ膜は、デジタル印刷において限定された用途を有する。
【０００４】
デジタル印刷方法は、典型的には、種々の材料（例えば、紙、写真紙、キャンバス、ガラス、金属、大理石など）にデジタル系画像を直接的に印刷する工程を含む。印刷は、例えば、インクジェットプリンタ、レーザプリンタなどによって頻繁に行われ、例えば、顔料、トナーなどを堆積させる。多くのプロセスにおいて、インクまたはトナーは、材料を透過しないが、材料表面に薄層を生成し、例えば、加熱プロセス（例えば、トナー）、紫外線（ＵＶ）プロセス（例えば、インク）などを用いてフューザー液によって表面に付着または固定されてもよい。従来の熱可塑性ポリマー膜（例えば、ＰＥＴ膜、ＰＶＣ膜など）の場合には、デジタル印刷方法は、膜の上にデジタル画像を効果的に印刷することができない。例えば、インジゴインクは、一般的に、特定のデジタルプリンタ（例えば、Ｈｅｗｌｅｔｔ  Ｐａｃｋａｒｄデジタルプリンタ）に使用されるが、熱可塑性ポリマー膜表面に塗布される場合、汚れたり、漏れたりする傾向があり、膜などに付着する傾向はない。
【０００５】
例えば、デジタル印刷用の基材に塗布することができるコーティングについて、満たされていない需要が存在する。従って、本開示は、新規システム、方法、デバイス、液体コーティング配合物、製造物品、液体コーティングを製造するためのコンピュータープログラム、および膜をコーティングし且つ例えばデジタル印刷技術で使用可能なコーティングされた膜生成物を作製するためのコンピュータープログラムを提供する。
【発明の概要】
【課題を解決するための手段】
【０００６】
本開示は、システム、方法、デバイス、液体コーティング配合物、製造物品、液体コーティングを製造するためのコンピュータープログラム、および膜をコーティングし且つ例えばデジタル印刷技術で使用可能なコーティングされた膜生成物を作製するためのコンピュータープログラムの非限定的な例を提供する。
【０００７】
本開示の一観点によれば、新規のコーティングが提供される。このコーティングは、低揮発性有機化合物（ＶＯＣ）、水系アンモニア化ポリウレタン／アクリルがブレンドされたデジタル印刷受容コーティング配合物と、非イオン性界面活性剤を含み、所望の基材（例えば、ＰＥＴ、ＰＥＴＧ、ＰＶＣなど）にコーティングされ且つ乾燥すると、湿潤剤および消泡剤として働き、フルカラーデジタル印刷およびグラフィックスが可能となる。このコーティングは材料（例えば、薄板透明膜）への高速デジタルインク印刷を可能にするものであり、その後、所望の基材から作られるだろう。薄板透明膜を、例えば、従来のシュリンクスリーブ製造プロセスで利用してもよい。コーティングを液体コーティングとして配合してもよく、これを複数のプロセス、例えば、メイヤーロッド、リバースローラー、グラビアコーター、ギャップコーター、スロットダイコーター、カーテンコーター、エアナイフコーターなどを利用し、基材表面に滑らかに均一にコーティングすることができる。コーティングを、液体コーティングを製造する方法によって製造してもよい。液体コーティングを製造する方法を電算処理してもよく、コンピュータによって、行うべき製造方法の工程のすべて（またはいくつか）を行ってもよい。
【０００８】
本開示のさらなる観点によれば、液体コーティングを製造する方法は、容器を提供する工程と、容器に適切な量のＨ２Ｏを導入する工程と、適切な量のＤｉｇｉｐｒｉｍｅ  ４４３１を容器に導入する工程と、適切な量のＮｅｏＣｒｙｌ  ＸＫ−９０を容器に導入する工程と、容器の内容物を第１の所定期間混合する工程と、容器の内容物を混合しつつ、Ｓｕｒｆｙｎｏｌ  ４４０を容器にゆっくりと運ぶ工程と、容器の内容物を第２の所定期間混合し続ける工程とを含む。容器としては、例えば、５５ガロンファイバーボードドラム、２７５ガロンプラスチックトートなどが挙げられるだろう。ドラムを用いる場合、容器は、例えば、Ｈ２Ｏを導入する前に、あらかじめ構築されたスキッドに配置されてもよい。Ｈ２Ｏを室温で容器に導入してもよい。
【０００９】
本開示の一実施形態によれば、第１の所定期間は、約１０分を含んでいてもよく、第２の所定期間は、約３０分を含んでいてもよい。液体コーティングを製造する方法を完全に（または部分的に）電算処理してもよく、それぞれの（またはいくつかの）工程は、コンピュータによって、またはコンピュータ制御下で行われる。
【００１０】
容器に導入される前に、Ｄｉｇｉｐｒｉｍｅ  ４４３１を濾過してもよい。例えば、容器に導入される前に、２５０ミクロンメッシュフィルタによってＤｉｇｉｐｒｉｍｅ  ４４３１を濾過してもよい。例えば、ダイアフラム、ポンプ、ポンピングシステムなどによってＤｉｇｉｐｒｉｍｅ  ４４３１を容器に導入してもよい。
【００１１】
容器に導入される前に、ＮｅｏＣｒｙｌ  ＸＫ−９０を濾過してもよい。例えば、容器に導入される前に、２５０ミクロンメッシュフィルタによってＮｅｏＣｒｙｌ  ＸＫ−９０を濾過してもよい。例えば、前記トート上の放出バルブによってＮｅｏＣｒｙｌ  ＸＫ−９０を容器に導入してもよく、前記トートはあらかじめ接続しておいたコルゲートホースを通じて原材料を自重送りすることができる。
【００１２】
容器の内容物をミキサーによって混合してもよい。ミキサーとしては、例えば、約１７５０ｒｐｍを可能とするデュアル羽根プロペラ型（ｔｈｒｅｅ  ｂｌａｄｅ，  ｄｕａｌ  ｐｒｏｐｅｌｌｅｒ）ミキサーが挙げられてもよく、これを容器に挿入し、操作して容器中の内容物を効果的に混合してもよい。
【００１３】
液体コーティングを製造する方法の終了時に、容器の内容物は、例えば、デジタル印刷用途のための熱可塑性ポリマー（ＴＰＰ）膜への塗布の準備ができている液体コーティングとして出力されてもよい。ＴＰＰ膜は、例えば、ＰＥＴＧ、ＰＶＣなどを含んでいてもよい。ＴＰＰ膜および液体コーティングは、液体コーティングがＴＰＰ膜表面に塗布されたときに両方とも透明であってもよく、コーティングされた膜を、コーティングされた透明（ＣＣ）膜へと乾燥することができる。
【００１４】
液体コーティングは、約６．９％の固形分、粘度が約１．４３ｃｐ、ｐＨレベルが約７ｐＨ〜約９ｐＨの範囲であるといった最終的な属性を含んでいてもよい。
【００１５】
本開示のなおさらなる観点によれば、液体コーティングが、例えば、薄板（例えば、約２５ミクロン〜約２５０ミクロン）基材、例えば、ＴＰＰ膜（例えば、ＰＥＴＧ、ＰＶＣなど）の表面に塗布され、ＣＣ膜を提供してもよい。ＣＣ膜を、例えば、テンターフレームによって断面方向に伸長してもよい。ＣＣ膜は、制御された加熱環境（例えば、オーブンのような）で既知の縮み性を示してもよく、例えば、瓶およびパッケージのラベリングに適しているだろう。ＣＣ膜の１若しくはそれ以上の表面は、デジタルインクを受け入れ、フルカラーデジタル印刷およびグラフィックスが可能になるだろう。コーティングおよびＣＣ膜は、例えば、デジタルインクプリンタを用いてＣＣ膜を高速印刷し、例えば、従来のスリーブラベル製造プロセスを用いてしわのよった管（スリーブ）を処理し、次いで、瓶またはパッケージ化された製品に貼り付け、ラベリングまたは保護を提供することができるような性能特性を有する。
【００１６】
ＣＣ膜の一実施形態は、例えば、コート重量が０．１０乾燥グラム／平方メートル（ｇｓｍ）のＫｌｏｃｋｎｅｒ  Ｐｅｎｔａｐｌａｓｔ（または等価物）の厚みが５０ミクロンの透明の横方向に配向したＰＥＴＧポリマー膜、例えば、Ｋｌｏｃｋｎｅｒ  Ｐｅｎｔａｐｌａｓｔ  Ｗ４５コーティング（または等価物）を含んでいてもよい。好ましいコーティング方法論を用い、塗布されたインク受容コーティングのコート重量を量的に正確に計量してもよい。
【００１７】
コート重量は、例えば、約０．０３ｇｓｍ〜約１．００ｇｓｍ、好ましくは約０．０８ｇｓｍ〜約０．１６ｇｓｍ、さらに好ましくは約０．０８ｇｓｍの範囲で塗布され、後に記載する性能特性を提供してもよい。
【００１８】
これに代えて（またはこれに加えて）、コーティングは、例えば、透明ウレタン、アクリル、ラテックス、または例えば、Ｍｉｃｈｅｌｍａｎ  Ｄｉｇｉｐｒｉｍｅ、ＬｅｘＴｅｃｈ、ＨＰ  Ｔｏｐａｚ、ＨＰ  Ｓａｐｐｈｉｒｅ、Ｕｔｏｐｉａ、Ｗａｕｓａｕ  Ｃｏａｔｅｄ  Ｐｒｏｄｕｃｔｓ、Ｍａｓｔｅｒｐｉｅｃｅ  Ｇｒａｐｈｉｘなどによって製造された他のポリマーエマルションを含んでいてもよい。
【００１９】
代替的な基材は、例えば、透明の横方向に配向したＰＥＴＧポリマー膜、透明および着色したＰＶＣ、透明および顔料で着色したＰＥＴＧ、透明および顔料で着色したＡＰＥＴ、および熱で縮む特徴を示す任意のポリマー膜およびすべてのポリマー膜の多層構築物を含んでいてもよい。基材材料の製造業者としては、例えば、Ｂｏｎｓｅｔ、Ｆｕｊｉ  Ｆｉｌｍ、ＳＫＣ、Ｍｉｔｓｕｂｉｓｈｉなどが挙げられるだろう。
【００２０】
本開示のさらなる観点によれば、ＣＣ膜は、熱可塑性ポリマー（ＴＰＰ）膜に液体コーティングを塗布することによって作製されてもよい。例えば、メイヤーロッド、リバースロール、スリーロールダーグレン、グラビアコーターなどによって、液体コーティングをＴＰＰ膜にコーティングし、ＴＰＰ膜に平滑で平坦なコート重量の液体コーティングを置いてもよい。塗布コート重量は、ウェブ経路全体に沿って、また、ウェブに沿って横方向に均質であるべきである（例えば、標的コート重量の約±５０％）。
【００２１】
液体コーティングを、混合し、均一な物質でコーティング装置に運んでもよい。コーティング装置は、例えば、Ｐｏｌｙｔｙｐｅ、Ｆａｕｓｔｅｌ、Ｋｏｈｌｅｒなどによって製造されるオフライン装置を含んでいてもよい。コーティング装置は、例えば、オンラインコーティングの機会を可能にするテンターフレーム伸長装置を含んでいてもよい。コーティングヘッド装置は、例えば、メイヤーロッドコーティングステーション、テンターフレームコーティングステーション、グラビアコーティングステーション、ギャップコーティングステーション、スロットダイコーティングステーション、カーテンコーティングステーション、エアナイフコーティングステーションなどを含んでいてもよい。
【００２２】
本開示のなおさらなる観点によれば、製造物品は、ＣＣ膜を含んでいてもよい。ＣＣ膜は、例えば、デジタル印刷およびラベリング産業での使用を可能にする特定の特性および特徴を含んでいてもよい。これらの特徴としては、以下のものが挙げられる。
【００２３】
・透明性−本明細書に開示されるコーティング重量でコーティングされる生成物（ＣＣ膜）は、例えば、コーティングされていない膜の約±２０％に等しいか、またはこの範囲内の光透過性および反射率を示すべきである。ＡＳＴＭ  Ｄ５２３を用いて測定される２０°光沢レベルが、例えば、ＣＣ膜について約８０〜約１５０、好ましくは約９５〜約１２５、さらに好ましくは１１０の範囲である。ＣＣ膜は、ＣＣ膜に含まれるコーティングされていないＴＰＰ膜と実質的に同じヘイズを有するべきである。ＣＣ膜は、例えば、約０〜約１０、好ましくは約０〜約６、さらに好ましくは約０〜約３のＡＳＴＭ  Ｄ１００３を用いて測定されたヘイズを示すべきである。
【００２４】
・摩擦係数−ＣＣ膜は、ＡＳＴＭ  Ｄ１８９４を用い、例えば、約０．１５〜約０．２８の測定可能な範囲の摩擦係数を有するべきである。
【００２５】
・デジタルインクブランケット転写−ＣＣ膜は、例えば、トナー系デジタルインクが、印刷ブランケットから印刷基材（ＴＰＰ膜）へと転写し得るように十分に正電荷の表面を有するべきである。ＲＩＴ（Ｒｏｃｈｅｓｔｅｒ  Ｉｎｓｔｉｔｕｔｅ  ｏｆ  Ｔｅｃｈｎｏｌｏｇｙ）、ＨＰ、およびその他は、許容基準を決定するために必要な試験を行ってもよい。
【００２６】
・インクテープ試験−ＣＣ膜は、印刷した後、ＲＩＴ方法および基準に従って、例えば、３Ｍ  ６００テープ試験を合格するだろう。
【００２７】
・固定−ＣＣ膜は、印刷した後、インクを毛羽立たせたり、画像中のインクの剥がれ落ちおよびピンホールを引き起こすことなく、さらなるプロセスが可能になるように、例えば、インクを硬化させ、固定してもよい。
【００２８】
・コーティング後のシーミング−ＣＣ膜は、例えば、Ｓｔａｎｆｏｒｄ、ＤＣＭ、Ｋａｒｌｖｉｌｌｅによる商業的な高速シーミング操作または同様の装置で処理されてもよく、または、例えば、市販の溶媒が約５０〜約２００メートル／分の速度で膜を結合する程度と同様に処理してもよい。ＣＣ膜は、膜の結合を、例えば、約１０Ｎ／ｃｍの結合強度またはもっと大きいレベルまで試験することができる程度まで、例えば、ＴＨＦ、ＭＥＫを含む種々の溶媒に相溶性であってもよい。
【００２９】
・耐ブロック性−ＣＣ膜は、ウェブを破ったり、裂いたりすることなく、商業的な速度でほどくためにロール形態でのブロッキングまたは粘着に耐えるのに十分な乾燥粘着性および硬度を有していてもよい。この試験方法は、例えば、１５０°Ｆの高温環境で５日間、粘着した５×８インチのシートを４０ポンド圧に置くこと、または、１２０°Ｆの高温環境で５日間、積み重ねた５．５×８インチのシートを５０ポンド圧に置くことを含んでいてもよく、除去が容易になる。
【００３０】
・加工性−ＣＣ膜は、例えば、高速ラベル処理に有害ではない物理特性を有していてもよい。この性質としては、例えば、張力、伸長、剛性、すべり性、帯電防止性、膨張係数および収縮、燃焼性、耐熱性、衝撃強さ、摩擦係数などの特性が挙げられるだろう。
【００３１】
・最小の縮み曲線効果−ＣＣ膜は、例えば、このプロセスのために承認されたコーティングされていない基材の約９５％以内の縮み曲線（縮み率％対温度）を示してもよい。
【００３２】
・コート重量の均一さ−ＣＣ膜は、製造物品（生成物）のすべての領域で重量測定試験方法を用い、例えば、０．１０乾燥ｇｓｍコート重量±５０％を用いて塗布されるように測定されてもよい。さらに、塗布されるコート重量は、例えば、約０．０３ｇｓｍ〜約１．００ｇｓｍ、好ましくは約０．０８ｇｓｍ〜約０．１６ｇｓｍ、さらに好ましくは約０．０８ｇｓｍの範囲であってもよい。
【００３３】
本開示のなおさらなる観点によれば、コンピュータープログラムは、コンピュータ読み取り可能な媒体で具現化してもよく、またはこの媒体に記録されてもよく、コンピュータで実行される場合、ＴＰＰ膜を受け入れることによって、コーティング装置によってＣＣ膜を製造し、本明細書に記載される液体コーティングを用いてＴＰＰ膜をコーティングしてもよい。コンピュータ読み取り可能な媒体は、本明細書に記載されるコーティングプロセスのそれぞれの工程を行うためのコードセクションまたはコードセグメントを含んでいてもよい。
【００３４】
本開示のなおさらなる観点によれば、ＣＣ膜を製造するためのコーティングプロセスが提供される。コーティングプロセスは、均一の制御された張力でコーティング装置に沿ってウェブ基材（例えば、ＴＰＰ膜）を運ぶ工程と、ウェブ基材に液体コーティングを塗布する工程と、（例えば、強制空気によって燃焼する乾燥路などによって）コーティングされたウェブ基材を乾燥する工程とを含む。
【００３５】
コーティングプロセスは、例えば、コーティング装置に沿ってウェブ基材を運ぶときに基材ウェブの約０．５〜約１．５ｌｂ／インチ幅の力を適用する工程を含んでいてもよい。なお、コーティングプロセスによってもっと小さな力または大きな力を達成することができる。
【００３６】
コーティングプロセスは、十分なＢＴＵエネルギーを適用し、コーティングされたＷ４５を乾燥するか、または同様に、ＣＣ膜を乾燥し、例えば、任意の望ましい速度で約５％±４％のレベルまでＶＯＣまたは残留含水量を減らす工程を有してもよい。これに代えて（またはこれに加えて）、コーティングプロセスは、水系コーティング（例えば、Ｋｌｏｃｋｎｅｒ  Ｐｅｎｔａｐｌａｓｔ（ｋｐ）Ｗ４５）を乾燥するための赤外線エネルギーの適用を含んでいてもよい。このコーティングプロセスは、例えば、約１０フィート／分〜約３５０フィート／分の範囲の速度を達成してもよい。なお、コーティングプロセスによって、もっと小さな速度または大きな速度を達成することができるだろう。
【００３７】
コーティングプロセスは、さらに、望ましい結果を達成するための液体コーティングのレオロジー調整をさらに有してもよい。添加剤、例えば、水、アルコール、または界面活性剤は、例えば、約０．１〜約２０重量％のｐｐｒの割合で含まれていてもよい。なお、コーティングプロセスによって、もっと小さな速度または大きな速度を達成することができるだろう。
【００３８】
本開示のさらなる特徴、利点、および実施形態が示されてもよく、または、詳細な記載および図面を考慮すると明らかであろう。さらに、本開示の上の概要および以下の詳細な記載および図面が例示であり、請求されるような本開示の範囲を限定することなく、さらなる説明を提供することを意図していると理解すべきである。
【００３９】
添付の図面は、本開示のさらなる理解を提供するために含まれ、本明細書に組み込まれ、本明細書の一部を構成し、本開示の原理を説明するために役立つ詳細な記載と共に、本開示の実施形態を示す。本開示の基本的な理解に必要であり得るよりももっと詳細な本開示の構造的詳細および実施可能な種々の様式を示そうとは試みられない。
【図面の簡単な説明】
【００４０】
【図１】図１は、本開示の原理に従う液体コーティングを製造するためのプロセスの一例を示す。
【図２】図２は、本開示の原理に従う薄板でコーティングされた透明膜を製造するためのシステムの一例を示す。
【図３】図３は、例えば、図２のシステムに含まれてもよいメイヤーロッドコーティングステーションの一例を示す。
【図４】図４は、例えば、図２のシステムに含まれてもよいテンターフレームコーティングステーションの一例を示す。
【図５】図５は、本開示の原理に従う薄板でコーティングされた透明膜を伸ばすために実装されるテンターフレームの一例を示す。
【図６】図６は、本開示の原理に従うコーティングされた透明膜製造ラインの一例を示す。
【００４１】
本開示は、さらに、詳細な記載および以下の添付に記載される。
【発明を実施するための形態】
【００４２】
本開示および種々の特徴およびその有利な詳細は、添付の図面に記載され、および／または示され、以下の記載に詳細に記載される非限定的な実施形態および実施例を参照してもっと完全に説明される。図面に示される特徴は、必ずしも縮尺通りに描かれているわけではなく、当業者が認識し得るように、本明細書に明示的に述べられていない場合であっても、一実施形態の特徴を、他の実施形態と共に使用してもよいことを注記しておくべきである。本開示の実施形態を不必要に曖昧にしないように、よく知られた要素および処理技術の記載を省略してもよい。本明細書で使用される例は、単に本開示を実施してもよい様式の理解を容易にすることを意図しており、さらに、当業者が本開示の実施形態を実施することができることを意図している。従って、本明細書の例および実施形態は、本開示の範囲を限定するものと解釈すべきではない。なお、さらに、同様の参照番号は、いくつかの図面全体で同様の部分を表す。
【００４３】
本開示の一観点によれば、新規コーティングが提供される。コーティングは、低揮発性有機化合物（ＶＯＣ）、水系アンモニア化ポリウレタン／アクリルがブレンドされたデジタル印刷受容コーティング配合物と、非イオン性界面活性剤を有し、望ましい基材（例えば、ＰＥＴ、ＰＥＴＧ、ＰＶＣ、ＡＰＥＴなど）にコーティングされ、乾燥すると、湿潤剤および消泡剤として働き、フルカラーデジタル印刷およびグラフィックスが可能になるだろう。このコーティングは、材料（例えば、薄板透明膜）への高速デジタルインク印刷を可能にし、後で従来のシュリンクスリーブ製造プロセスで利用することができる。コーティングを液体コーティングとして配合してもよく、これを少なくとも１つのプロセス、例えば、メイヤーロッドコーティング、リバースロールコーティング、グラビアコーティング、ギャップコーティング、スロットダイコーティング、浸漬コーティング、カーテンコーティング、エアナイフコーティングなどを利用し、基材表面に滑らかに均一にコーティングすることができる。コーティングを、液体コーティングを製造する方法によって製造してもよい。
【００４４】
本開示の液体コーティングを、以下の非限定的な例で非常に詳細に示す。
【実施例１】
【００４５】
【表１】
2016522424.tif 000003
コーティング重量は、例えば、約０．０５ポンド／連、約０．１０ポンド／連などを含んでいてもよい。
【００４６】
（実験的な実験室での試験）
５０％  Ｗ４５未満／５０％  Ｈ２０−種々のコーティング重量
３５％  Ｗ４５未満／６５％  Ｈ２０−種々のコーティング重量
３０％  Ｗ４５未満／７０％  Ｈ２０−種々のコーティング重量
２０％  Ｗ４５未満／８０％  Ｈ２０−種々のコーティング重量
３０％  Ｗ４５未満／７０％  Ｈ２０／０．１０％  Ｓｕｒｆｙｎｏｌ  ４４０−種々のコーティング重量
２０％  Ｗ４５未満／８０％  Ｈ２０／０．１０％  Ｓｕｒｆｙｎｏｌ  ４４０−種々のコーティング重量
【実施例２】
【００４７】
【表２】
2016522424.tif 000004
コーティング重量は、例えば、約０．１８ポンド／連を含んでいてもよい。
【実施例３】
【００４８】
【表３】
2016522424.tif 000005
コーティング重量は、例えば、約０．１２ポンド／連を含んでいてもよい。
【００４９】
（代替的な製造された実験配合物）
【表４】
2016522424.tif 000006
コーティング重量は、例えば、約０．５０ポンド／連、約０．６７ポンド／連、約１．２５ポンド／連などを含んでいてもよい。
【００５０】
図１は、液体コーティングを製造する方法の一例を示す。この方法は、受容容器（例えば、５５ガロンファイバーボードドラム、２７５ガロンプラスチックトートなど）を提供する工程（工程１１０）と、受容容器を位置決めする工程（工程１２０）とを含む。受容容器がドラムを具備する場合、容器を位置決めするプロセス（工程１２０）は、例えば、あらかじめ構築されたスキッドの上に容器を配置する工程と、容器の重量を測る工程とを含んでいてもよい（工程１２０）。この方法は、さらに、適切な量のＨ２Ｏを容器に導入する工程（工程１３０）と、適切な量のＤｉｇｉｐｒｉｍｅ  ４４３１を容器に導入する工程（Ｓ１４０）と、適切な量のＮｅｏＣｒｙｌ  ＸＫ−９０を容器に導入する工程（工程１５０）とを含む。Ｈ２Ｏ、Ｄｉｇｉｐｒｉｍｅ  ４４３１、および／またはＮｅｏＣｒｙｌ  ＸＫ−９０  ４４３１のうち、任意の１若しくはそれ以上が室温であってもよい。
【００５１】
容器の内容物をＴ１の間混合してもよい（工程１６０）。容器の内容物を混合しつつ、Ｓｕｒｆｙｎｏｌ  ４４０を容器にゆっくりと運んでもよい（工程１７０）。内容物をＴ２の間混合しつつ、Ｓｕｒｆｙｎｏｌ  ４４０を容器に運んでもよい（工程１８０）。時間Ｔ１は、例えば、約１０分を含んでいてもよく、時間Ｔ２は、例えば、約３０分を含んでいてもよい。
【００５２】
容器に導入する（工程１４０）前に、Ｄｉｇｉｐｒｉｍｅ  ４４３１を濾過してもよい。例えば、容器に導入される前に、２５０ミクロンメッシュフィルタによってＤｉｇｉｐｒｉｍｅ  ４４３１を濾過してもよい。例えば、ダイアフラム、ポンプ、ポンピングシステムなどによってＤｉｇｉｐｒｉｍｅ  ４４３１を容器に導入してもよい。
【００５３】
容器に導入される（工程１５０）前に、ＮｅｏＣｒｙｌ  ＸＫ−９０を濾過してもよい。例えば、容器に導入される前に、２５０ミクロンメッシュフィルタによってＮｅｏＣｒｙｌ  ＸＫ−９０を濾過してもよい。例えば、あらかじめ接続しておいたコルゲートホースを通じて原材料を自重送り（ｇｒａｖｉｔｙ  ｆｅｅｄ）できるトート上の放出バルブによってＮｅｏＣｒｙｌ  ＸＫ−９０を容器に導入してもよい。
【００５４】
容器の内容物をミキサーによって混合してもよい（工程１６０）。ミキサーとしては、例えば、約１７５０ｒｐｍを可能とするデュアル羽根プロペラ型ミキサーが挙げられてもよく、これを容器に挿入し、操作して容器中の内容物を効果的に混合してもよい。
【００５５】
液体コーティングを製造する方法の終了時に、容器の内容物は、例えば、デジタル印刷用途に利用可能な基材、例えば、熱可塑性ポリマー（ＴＰＰ）膜への塗布の準備ができている液体コーティングとして出力されてもよい。基材および液体コーティングは、液体コーティングが基材表面に塗布されたときに両方とも透明であってもよい。得られたコーティングされた基材を、コーティングされた透明（ＣＣ）膜へと乾燥することができる。
【００５６】
液体コーティングを製造する方法を完全に（または部分的に）自動化してもよく、それぞれの（またはいくつかの）工程は、コンピュータによって（図示せず）行われる。例えば、図１に示される工程のすべて（またはいくつか）は、コンピュータによって、またはコンピュータ制御下で行われる。
【００５７】
液体コーティングは、約６．９％の固形分、粘度が約１．４３ｃｐ、ｐＨレベルが約７ｐＨ〜約９ｐＨの範囲であるといった最終的な属性を含んでいてもよい。
【００５８】
図２は、本開示の原理に従う薄板でコーティングされた透明（ＣＣ）膜２０５を製造するためのシステム２００の一例を示す。システム２００は、コーティング装置２３０を含む。システム２００は、通信リンク２４５を介してコーティング装置２３０に接続するコンピュータ２４０を含んでいてもよい。
【００５９】
コンピュータ２４０は、基材のデータ、液体配合物のデータ、コーティングされた透明（ＣＣ）膜のデータ、コーティング装置のデータ、顧客のデータ、運搬データなどを含んでいてもよいデータベース（図示せず）を含んでいてもよく、または通信によって接続していてもよい。基材のデータは、例えば、膜の種類のデータ、膜の長さのデータ、膜の幅のデータ、膜の重量のデータ、膜の厚みのデータ、膜の引張強度のデータ、シーミングデータ、縮み曲線効果のデータ、摩擦係数のデータなどを含んでいてもよい。液体配合物のデータは、例えば、コート重量のデータ、乾燥特徴のデータ、粘度のデータ、温度のデータ、圧力のデータなどを含んでいてもよい。ＣＣ膜のデータは、例えば、透明性のデータ、摩擦係数のデータ、デジタルインクブランケット転写のデータ、インクテープ試験のデータ、固定のデータ、コーティング後のシーミングのデータ、耐ブロック性のデータ、加工性のデータ、縮み曲線効果のデータ、コート重量の均一さのデータなどを含んでいてもよい。コーティング装置のデータは、例えば、コーティング装置の種類のデータ、装置製造業者のデータ、装置製造年のデータ、商品名のデータ、型番号のデータ、場所のデータなどを含んでいてもよい。顧客のデータは、例えば、顧客名のデータ、顧客住所のデータ、顧客アカウントのデータなどを含んでいてもよい。運搬データは、例えば、運搬オーダーのデータ、輸送日のデータ、運搬場所のデータなどを有していてもよい。
【００６０】
コンピュータ２４０は、通信リンク２４５によって１若しくはそれ以上の顧客および／または供給業者に接続していてもよい。コンピュータ２４０は、ネットワークによって顧客および／または供給業者に接続していてもよい。コンピュータ２４０は、顧客からのオーダーを受け取り、空欄を埋め、供給業者からの供給および／またはサービスをオーダーし、受け入れるような構成であってもよい。
【００６１】
コンピュータ２４０は、さらに、ユーザインターフェイス（図示せず）を含んでいてもよく、ユーザ（例えば、マネージャー、製造業者、デザイナー、オペレーターなど）は、指示（例えば、基材のデータ、液体配合物のデータ、コーティングされた透明膜のデータ、コーティング装置のデータ、顧客のデータ、運搬データなど）を入力またはロードしてもよい。指示は、通信リンク２４５を介し、コーティング装置２３０にリアルタイムで送られてもよい。
【００６２】
コンピュータ２４０およびコーティング装置２３０は、それぞれ、本明細書に開示されるコーティングプロセスを行うために、コンピュータ２４０によって実行されてもよいコンピュータープログラムを含むコンピュータ読み取り可能な媒体を含んでもよい。コンピュータ読み取り可能な媒体は、工程１１０〜１８０を含め、本明細書に開示されるそれぞれの工程を行うためのコードまたはコードセグメントを含んでいてもよい。コーティングプロセスは、コンピュータ２４０によって、またはコンピュータ２４０制御下で行われてもよく、ユーザによって手動で行われてもよい。コーティングプロセスは、例えば、図１に示される液体コーティング製造プロセスを含んでいてもよい。
【００６３】
システム２００は、基材２１０（例えば、熱可塑性ポリマー膜ウェブ）および液体コーティング２２０を受け入れ、コーティングされた透明（ＣＣ）膜２０５を出力するように構成される。コーティング装置２３０は、例えば、テンターフレームなどを含んでいてもよい。コーティング装置２３０は、液体コーティング２２０を受け入れ、基材２１０に液体コーティング２２０を塗布するように構成されるコーター２３５を含んでいてもよい。
【００６４】
図２を参照すると、コーティングプロセスは、実質的に均一の制御された張力でコーティング装置２３０に沿って基材２１０（例えば、ＴＰＰ膜ウェブ）を運ぶ工程と、基材に液体コーティング２２０を塗布する工程と、（例えば、強制空気によって燃焼する乾燥路などによって）コーティングされた基材２１０／２２０を乾燥する工程とを含んでいてもよい。コーティング装置２３０は、例えば、コーティング装置２３０に沿って基材２１０を運ぶときに基材２１０の約０．５〜約１．５ｌｂ／インチ幅の力を適用するように制御されてもよい。なお、コーティング装置２３０によってもっと小さな力または大きな力を達成することができる。
【００６５】
コーティング装置２３０は、基材２１０の上の平滑で平坦なコート重量の液体コーティング２２０に横たわるコーター２３５（例えば、メイヤーロッド、リバースロール、スリーロールダーグレン、グラビアコーター、スロットダイコーター、カーテンコーター、エアナイフコーターなど）によって基材２１０（例えば、ＴＰＰ膜ウェブ）の上に液体コーティング２２０を塗布してもよい。塗布コート重量は、ウェブ経路全体に沿って、また、ウェブに沿って横方向に均質であるべきである（例えば、標的コート重量の約±５０％）。
【００６６】
液体コーティング２２０を、混合し、均一な物質でコーティング装置２３０に運んでもよい。コーティング装置２３０は、例えば、Ｐｏｌｙｔｙｐｅ、Ｆａｕｓｔｅｌ、Ｋｏｈｌｅｒなどによって製造されるオフライン装置を含んでいてもよい。コーティング装置２３０は、例えば、オンラインコーティングの機会を可能にするテンターフレーム伸長装置を含んでいてもよい。コーティング装置２３０は、例えば、メイヤーロッドコーティングステーション、テンターフレームコーティングステーション、グラビアコーティングステーション、ギャップコーティングステーション、スロットダイコーティングステーション、カーテンコーティングステーション、エアナイフコーティングステーションなどを含んでいてもよい。コーター２３５は、例えば、テンターフレームなどの上流に提供され、固定され、テンターフレーム中で伸ばす前に基材に液体コーティングの層を塗布してもよい。
【００６７】
または、コーター２３５は、テンターフレーム中ですでに伸ばした後に、基材に液体コーティングを塗布するように構成されてもよい。
【００６８】
コーティング装置２３０は、十分なＢＴＵエネルギーを適用し、コーティングされたＷ４５を乾燥するか、または同様に、ＣＣ膜を乾燥し、例えば、任意の望ましい速度で約５％±４％のレベルまで揮発性有機化合物（ＶＯＣ）または残留含水量を減らすように制御され／もたらされてもよい。これに代えて（またはこれに加えて）、コーティング装置２３０は、水系コーティング（例えば、Ｋｌｏｃｋｎｅｒ  Ｐｅｎｔａｐｌａｓｔ（ｋｐ）Ｗ４５）を乾燥するための赤外線エネルギーの適用を含んでいてもよい。コーティング装置２３０は、例えば、約１０フィート／分〜約３５０フィート／分の範囲の速度を達成してもよい。なお、コーティング装置によって、もっと小さな速度または大きな速度を達成することができるだろう。
【００６９】
コーティング装置２３０は、さらに、望ましい結果を達成するための液体コーティングのレオロジー調整をさらに含んでもよい。添加剤、例えば、水、アルコール、または界面活性剤は、例えば、式中に約０．１〜約２０重量％含まれていてもよい。なお、コーティングプロセスによって、もっと小さな速度または大きな速度を達成することができるだろう。
【００７０】
図３は、コーティング装置２３０（図２に示される）に含まれてもよいメイヤーロッドコーティングステーション３００の一例を示す。メイヤーロッドコーティングステーションは、液体コーティング２２０を受け入れ、保持するように構成されるコーティングパン３１０と、コーティングパン３１０から液体コーティング２２０を基材２１０に塗布するように構成される塗布ローラー３４０と、望ましい量の液体コーティング２２０を基材２１０の上に留まらせるように構成されるメイヤーバー３５０と、メイヤーロッドコーティングステーション３００の中で／外で／通って基材２１０を運ぶように構成される１若しくはそれ以上のローラー３６０とを含んでいてもよい。
【００７１】
図４は、コーティング装置２３０（図２に示される）に含まれてもよいテンターフレームコーティングステーション４００の一例を示す。テンターフレームコーティングステーション４００は、液体コーティング２２０を受け入れ、保持するように構成されるコーティングパン４１０と、コーティングパン４１０から液体コーティング２２０を塗布ローラー４５０に運ぶように構成される湿しローラー４４０と、湿しローラー４４０からの液体コーティング２２０を受け入れ、液体コーティング２２０を基材２１０に塗布するように構成される塗布ローラー４５０と、テンターフレームコーティングステーション４００の中で／外で／通って基材２１０を運ぶように構成されるバックアップローラー４６０とを含んでいてもよい。
【００７２】
図５は、本開示の原理に従って、例えば、薄板がコーティングされた透明（ＣＣ）膜、基材２１０などを伸ばすために、例えば、コーティング装置２３０（図２に示される）中で実施されてもよいテンターフレーム５００の一例を示す。テンターフレーム５００は、材料５０５（例えば、ＣＣ膜、基材など）を受け入れ、この材料を下流の伸ばすプロセスに移動するように構成されてもよい少なくとも１つのローラー５２０を含む。テンターフレーム５００は、ローラー５２０からの材料５０５を受け入れ、例えば、さらなる処理のために材料を下流に運ぶための少なくとも１つのさらなるローラー５４０を含む。テンターフレーム５００は、材料５０５の上に横方向配向プロセスを適用し、この場所で材料５０５が一軸配向するか、または横方向に伸びるように構成されてもよい少なくとも１つのクリップ５３０（例えば、ステンタークリップ）も含む。テンターフレーム５００は、液体コーティング２２０の層が基材に塗布された後に、基材２１０を受け入れるように構成されてもよい。または、テンターフレーム５００は、コーティング装置（図２）中に液体コーティング２２０を適用する前に伸ばすために基材２１０を受け入れてもよい。
【００７３】
図６は、本開示の原理に従って構築されるコーティングされた透明（ＣＣ）膜製造ラインの一例を示す。ここからわかるように、ＣＣ膜製造ラインは、押出機６２０と、キャスト成型ドラム６３０と、少なくとも１つの機械方向（ＭＤ）に伸ばすローラー６４０と、少なくとも１つの横方向（ＴＤ）に伸ばすローラー６５０と、少なくとも１つの冷却ローラー６５５と、マスターロール巻き取り部６６０とを含んでいてもよい。
【００７４】
例えば、ペレット、粉末などの形態のポリマー材料６１０（例えば、熱可塑性ポリマー）を、押出機６２０に供給してもよい。押出機６２０は、押出成型プロセス（例えば、キャスト押出成型、吹き込み膜押出成型など）を行ってもよく、これによって、ポリマー材料６１０が溶融し、キャスト成型ドラム６３０で押出成型する。キャスト成型ドラム６３０は、溶融したポリマー材料６１０から基材２１０（例えば、ＴＰＰ膜ウェブ）を生成するように構成されてもよい。次いで、得られた基材２１０を少なくとも１つのＭＤローラー６４０に送り、この場所で、基材２１０は、一軸配向してもよく、または機械方向に延びてもよい。基材２１０を機械方向に伸ばすために、ＭＤローラー６４０を、基材２１０を適切な温度にするのに十分加熱してもよい。次いで、（例えば、温度が低いＭＤローラー）によって基材２１０をすばやく冷却し、基材２１０の配向を固定してもよい。次いで、基材２１０を、ＴＤに伸ばすローラー６５０の上で処理してもよく、次いで、例えば、テンターフレーム５００（図５）を用い、基材２１０を一軸配向させてもよく、または横方向に伸ばしてもよい。望ましい縮み性を達成するために、テンターフレーム５００を加熱してもよい。
【００７５】
テンターフレーム５００を出ると、基材２１０は、少なくとも１つの冷却ローラー６５５を通過することによって冷却されてもよい。コーター２３５（図２）は、例えば、ＴＤに伸ばすローラー６５０などの上流に提供され、固定され、ＴＤに伸ばすローラー６５０で伸ばす前に、基材２１０に液体コーティングの層を塗布してもよい。または、テンターフレーム５００は、液体コーティング２２０の層が塗布された後、コーティングされた透明膜２０５を受け入れるように構成されてもよい。次いで、得られたコーティングされた透明膜２０５を、マスターロール巻き取り部６６０に送ってもよく、マスターロール巻き取り部６６０は、例えば、コーティングされた透明膜２０５の縁を切断し、ライン内でスリットを生成するための切断デバイスを含んでいてもよい。
【００７６】
コーティングされた透明（ＣＣ）膜２０５は、図６に示されるＣＣ膜製造ラインを含んでいてもよいコーティング装置２３０（例えば、テンターフレーム中）によって断面方向に伸ばされた、薄板（例えば、約２５ミクロン〜約２５０ミクロン）コーティングされた透明膜を含んでいてもよい。ＣＣ膜２０５は、制御された加熱環境（例えば、オーブンのような）で既知の縮み性を示してもよく、例えば、瓶およびパッケージのラベリングに適しているだろう。ＣＣ膜２０５は、基材２１０（例えば、熱可塑性ポリマー、例えば、ＰＥＴＧ、ＰＶＣなど）と、基材２１０表面の上に液体コーティング２２０とを含んでいてもよく、デジタルインクを受け入れ、フルカラーデジタル印刷およびグラフィックスが可能になるだろう。液体コーティング２２０は、例えば、デジタルインクプリンタを用いてＣＣ膜２０５を高速印刷し、例えば、従来のスリーブラベル製造プロセスを用いてしわのよった管（スリーブ）を処理し、次いで、瓶またはパッケージ化された製品に貼り付け、ラベリングまたは保護を提供することができるような性能特性を有する。
【００７７】
ＣＣ膜２０５の一実施形態は、例えば、コート重量が０．１０乾燥グラム／平方メートル（ｇｓｍ）のＫｌｏｃｋｎｅｒ  Ｐｅｎｔａｐｌａｓｔ（または等価物）の厚みが５０ミクロンの透明の横方向に配向したＰＥＴＧポリマー膜、例えば、Ｋｌｏｃｋｎｅｒ  Ｐｅｎｔａｐｌａｓｔ  Ｗ４５コーティング（または等価物）を含む。好ましいコーティング方法論を用い、塗布されたインク受容コーティングのコート重量を量的に正確に計量してもよい。コート重量は、変動してもよく、製品製造の領域のすべての領域で重量測定試験方法を用い、例えば、約±５０％変動してもよい。
【００７８】
コート重量は、望ましい性能特性を提供するために、例えば、約０．０３ｇｓｍ〜約１．００ｇｓｍ、好ましくは約０．０８ｇｓｍ〜約０．１６ｇｓｍ、さらに好ましくは約０．０８ｇｓｍの範囲で塗布されてもよい。
【００７９】
これに代えて（またはこれに加えて）、液体コーティング２２０は、例えば、透明ウレタン、アクリル、ラテックス、または例えば、Ｍｉｃｈｅｌｍａｎ  Ｄｉｇｉｐｒｉｍｅ、ＬｅｘＴｅｃｈ、ＨＰ  Ｔｏｐａｚ、ＨＰ  Ｓａｐｐｈｉｒｅ、Ｕｔｏｐｉａ、Ｗａｕｓａｕ  Ｃｏａｔｅｄ  Ｐｒｏｄｕｃｔｓ、Ｍａｓｔｅｒｐｉｅｃｅ  Ｇｒａｐｈｉｘなどによって製造された他のポリマーエマルションを含んでいてもよい。
【００８０】
代替的な基材２１０は、例えば、透明の横方向に配向したＰＥＴＧポリマー膜、透明および着色したＰＶＣ、透明および顔料で着色したＰＥＴＧ、透明および顔料で着色したＡＰＥＴ、および熱で縮む特徴を示す任意のポリマー膜およびすべてのポリマー膜の多層構築物を含んでいてもよい。基材材料の製造業者としては、例えば、Ｂｏｎｓｅｔ、Ｆｕｊｉ  Ｆｉｌｍ、ＳＫＣ、Ｍｉｔｓｕｂｉｓｈｉなどが挙げられるだろう。
【００８１】
製造物品は、ＣＣ膜２０５を含んでいてもよい。ＣＣ膜２０５は、例えば、デジタル印刷およびラベリング産業での使用を可能にする特定の特性および特徴を含んでいてもよい。これらの特徴としては、以下のものが挙げられる。
【００８２】
・透明性−本明細書に開示されるコーティング重量でコーティングされる生成物（ＣＣ膜）は、例えば、コーティングされていない膜の約±５％〜約±２０％、好ましくは、約±２０％に等しいか、またはこの範囲内の光透過性および反射率を示すべきである。ＡＳＴＭ  Ｄ５２３を用いて測定される２０°光沢レベルが、例えば、ＣＣ膜について約８０〜約１５０、好ましくは約９５〜約１２５、さらに好ましくは１１０の範囲である。ＣＣ膜は、ＣＣ膜に含まれるコーティングされていないＴＰＰ膜と実質的に同じヘイズを有するべきである。ＣＣ膜は、例えば、約０〜約１０、好ましくは約０〜約６、さらに好ましくは約０〜約３のＡＳＴＭ  Ｄ１００３を用いて測定されたヘイズを示すべきである。
【００８３】
・摩擦係数−ＣＣ膜は、ＡＳＴＭ  Ｄ１８９４を用い、例えば、約０．１５〜約０．２８の測定可能な範囲の摩擦係数を有するべきである。
【００８４】
・デジタルインクブランケット転写−ＣＣ膜は、例えば、トナー系デジタルインクが、印刷ブランケットから印刷基材（ＴＰＰ膜）へと転写し得るように十分に正電荷の表面を有するべきである。ＲＩＴ（Ｒｏｃｈｅｓｔｅｒ  Ｉｎｓｔｉｔｕｔｅ  ｏｆ  Ｔｅｃｈｎｏｌｏｇｙ）、ＨＰ、およびその他は、許容基準を決定するために必要な試験を行ってもよい。
【００８５】
・インクテープ試験−ＣＣ膜は、印刷した後、ＲＩＴ方法および基準に従って、例えば、３Ｍ  ６０１テープ試験を合格するだろう。
【００８６】
・固定−ＣＣ膜は、印刷した後、インクを毛羽立たせたり、画像中のインクの剥がれ落ちおよびピンホールを引き起こすことなく、さらなるプロセスが可能になるように、例えば、インクを硬化させ、固定してもよい。
【００８７】
・コーティング後のシーミング−ＣＣ膜は、例えば、Ｓｔａｎｆｏｒｄ、ＤＣＭ、Ｋａｒｌｖｉｌｌｅによる商業的な高速シーミング操作または同様の装置で処理されてもよく、または、例えば、市販の溶媒が約５０〜約２００メートル／分の速度で膜を結合する程度と同様に処理してもよい。ＣＣ膜は、膜の結合を、例えば、約１０Ｎ／ｃｍの結合強度またはもっと大きいレベルまで試験することができる程度まで、例えば、ＴＨＦ、ＭＥＫを含む種々の溶媒に相溶性であってもよい。
【００８８】
・耐ブロック性−ＣＣ膜は、ウェブを破ったり、裂いたりすることなく、商業的な速度でほどくためにロール形態でのブロッキングまたは粘着に耐えるのに十分な乾燥粘着性および硬度を有していてもよい。この試験方法は、例えば、１５０°Ｆの高温環境で５日間、粘着した５×８インチのシートを４０ポンド圧に置くこと、または、１２０°Ｆの高温環境で５日間、積み重ねた５．５×８インチのシートを５０ポンド圧に置くことを含んでいてもよく、除去が容易になる。
【００８９】
・加工性−ＣＣ膜は、例えば、高速ラベル処理に有害ではない物理特性を有していてもよい。この性質としては、例えば、張力、伸長、剛性、すべり性、帯電防止性、膨張係数および収縮、燃焼性、耐熱性、衝撃強さ、摩擦係数などの特性が挙げられるだろう。
【００９０】
・最小の縮み曲線効果−ＣＣ膜は、例えば、このプロセスのために承認されたコーティングされていない基材の約９５％以内の縮み曲線（縮み率％対温度）を示してもよい。
【００９１】
・コート重量の均一さ−ＣＣ膜は、製造物品（生成物）のすべての領域で重量測定試験方法を用い、例えば、０．１０乾燥ｇｓｍコート重量±５０％を用いて塗布されるように測定されてもよい。さらに、塗布されるコート重量は、例えば、約０．０３ｇｓｍ〜約１．００ｇｓｍ、好ましくは約０．０８ｇｓｍ〜約０．１６ｇｓｍ、さらに好ましくは約０．０８ｇｓｍの範囲であってもよい。
【００９２】
「コンピュータ」は、本開示で使用される場合、１若しくはそれ以上の命令に従ってデータを操作することができる、任意の機械、デバイス、回路、要素、またはモジュール、または機械、デバイス、回路、要素、またはモジュールなどの任意のシステム、例えば、限定されないが、プロセッサ、マイクロプロセッサ、中央処理装置、汎用コンピュータ、スーパーコンピュータ、パーソナルコンピュータ、ラップトップコンピュータ、パームトップコンピュータ、ノートブックコンピュータ、デスクトップコンピュータ、ワークステーションコンピュータ、サーバなど、またはプロセッサ、マイクロプロセッサ、中央処理装置、汎用コンピュータ、スーパーコンピュータ、パーソナルコンピュータ、ラップトップコンピュータ、パームトップコンピュータ、ノートブックコンピュータ、デスクトップコンピュータ、ワークステーションコンピュータ、サーバなどの集合体を意味する。
【００９３】
「データベース」は、本開示で使用される場合、少なくとも１つのアプリケーションおよび／または少なくとも１つのコンピュータを含む、ソフトウエアおよび／またはハードウエアの任意の組み合わせを意味する。データベースは、データベースモデルに従って体系づけられた構造化された記録またはデータの集合体を含んでいてもよく、例えば、限定されないが、関係モデル、階層モデル、ネットワークモデルなどの少なくとも１つがあるが。データベースは、当該技術分野で知られているように、データベース管理システムアプリケーション（ＤＢＭＳ）を含んでいてもよい。少なくとも１つのアプリケーションとしては、限定されないが、例えば、クライアントに対する応答を送ることによって、クライアントからのサービス要求に対する接続を受け入れることができるアプリケーションプログラムが挙げられるだろう。データベースは、多くは、重い負荷の下で、ヒトによる命令を最小限にしつつ、付き添う必要なく、長期間にわたって少なくとも１つのアプリケーションを実行するように構成されていてもよい。
【００９４】
「通信リンク」は、本開示で使用される場合、少なくとも２点間でデータまたは情報を運ぶ有線媒体および／または無線媒体を意味する。有線媒体または無線媒体としては、限定されないが、例えば、金属導電性リンク、ラジオ波（ＲＦ）通信リンク、赤外線（ＩＲ）通信リンク、光通信リンクなどが挙げられるだろう。ＲＦ通信リンクは、例えば、ＷｉＦｉ、ＷｉＭＡＸ、ＩＥＥＥ  ８０２．１１、ＤＥＣＴ、０Ｇ、１Ｇ、２Ｇ、３Ｇまたは４Ｇセルラー標準、Ｂｌｕｅｔｏｏｔｈ（登録商標）などを含んでいてもよい。
【００９５】
「ネットワーク」は、本開示で使用される場合、例えば、ローカルエリアネットワーク（ＬＡＮ）、ワイドエリアネットワーク（ＷＡＮ）、メトロポリタンエリアネットワーク（ＭＡＮ）、パーソナルエリアネットワーク（ＰＡＮ）、大学エリアネットワーク、社内エリアネットワーク、グローバルエリアネットワーク（ＧＡＮ）、ブロードバンドエリアネットワーク（ＢＡＮ）、セルラーネットワーク、インターネットなど、または上述の任意の組み合わせのうち少なくとも１つを意味するが、これらに限定されず、これらのいずれかは、無線および／または有線の通信媒体を介してデータを通信するように構成されていてもよい。これらのネットワークは、ＴＣＰ／ＩＰ、ＩＲＣまたはＨＴＴＰに限定されない種々のプロトコルを実行してもよい。
【００９６】
「〜を含む」、「〜を有する」という用語およびこれらの変形語は、本開示で使用される場合、特に明記されていない限り、「限定されないが、〜を含む」を意味する。
【００９７】
「１つの（ａ）」、「１つの（ａｎ）」および「その（ｔｈｅ）」という用語は、本開示で使用される場合、特に明記されていない限り、「１若しくはそれ以上」を意味する。
【００９８】
互いに接続しているデバイスは、特に明記されていない限り、互いに連続的に接続している必要はない。それに加えて、互いに接続しているデバイスは、直接的に接続してもよく、または、１若しくはそれ以上の中継を介して間接的に接続してもよい。
【００９９】
処理工程、方法工程、アルゴリズムなどが、連続的な順序で記載されていてもよいが、このような処理、方法およびアルゴリズムは、交互の順序で作業するように構成されてもよい。言い換えると、記載されてもよい工程の任意のシーケンスまたは順序は、必ずしも工程をこの順序で行う必要性を示すわけではない。本明細書に記載される処理、方法またはアルゴリズムの工程は、任意の実施順序で行われてもよい。さらに、いくつかの工程を同時に行ってもよい。
【０１００】
１つのデバイスまたは物品が本明細書に記載されている場合、１つのデバイスまたは物品の代わりに、１つより多いデバイスまたは物品を使用してもよいことは容易に明らかであろう。同様に、１つより多いデバイスまたは物品が本明細書に記載されている場合、１つより多いデバイスまたは物品の代わりに、１つのデバイスまたは物品を使用してもよいことは容易に明らかであろう。あるデバイスの機能または特徴は、その代わりに、このような機能または特徴を有することが明確に記載されていない１若しくはそれ以上の他のデバイスによって具現化されてもよい。
【０１０１】
「コンピュータ読み取り可能な媒体」は、本開示で使用される場合、コンピュータによって読み取り可能なデータ（例えば、命令）を与えることに関与する任意の媒体を意味する。このような媒体は、不揮発性媒体、揮発性媒体、および伝送媒体を含め、多くの形態をしていてもよい。不揮発性媒体としては、例えば、光ディスクまたは磁気ディスクまたは他の永続メモリが挙げられるだろう。揮発性媒体としては、ダイナミックランダムアクセスメモリ（ＤＲＡＭ）が挙げられるだろう。伝送媒体としては、プロセッサに連結するシステムバスを具備するワイヤを含め、同軸ケーブル、銅線および光ファイバが挙げられるだろう。伝送媒体は、音波、光波および電磁放射、例えば、ラジオ波（ＲＦ）および赤外線（ＩＲ）データ通信中に作られるものを含んでもよく、またはこれらを運んでもよい。コンピュータ読み取り可能な媒体の一般的な形態としては、例えば、フロッピー（登録商標）ディスク、フレキシブルデスク、ハードディスク、磁気テープ、任意の他の磁気媒体、ＣＤ−ＲＯＭ、ＤＶＤ、任意の他の光学媒体、パンチカード、紙テープ、または穴のパターンを有する任意の他の物理媒体、ＲＡＭ、ＰＲＯＭ、ＥＰＲＯＭ、ＦＬＡＳＨ−ＥＥＰＲＯＭ、任意の他のメモリチップまたはカートリッジ、本明細書で以下に記載されるような搬送波、またはコンピュータが読み取ることができる任意の他の媒体が挙げられる。コンピュータ読み取り可能な媒体は、複数の（例えば、数千の）コンピュータの複数の（例えば、数千の）メモリキャッシュでのファイルの分布を含む、「クラウド」を含んでいてもよい。
【０１０２】
種々の形態のコンピュータ読み取り可能な媒体は、コンピュータに対する一連の命令を行うことを伴っていてもよい。例えば、一連の命令は、（ｉ）ＲＡＭまたはプロセッサから運ばれてもよく、（ｉｉ）無線伝送媒体によって行われてもよく、および／または（ｉｉｉ）例えば、ＷｉＦｉ、ＷｉＭＡＸ、ＩＥＥＥ  ８０２．１１、ＤＥＣＴ、０Ｇ、１Ｇ、２Ｇ、３Ｇまたは４Ｇセルラー標準、Ｂｌｕｅｔｏｏｔｈ（登録商標）などを含め、多くのフォーマット、標準またはプロトコルに従ってフォーマットされてもよい。
【０１０３】
本開示を例示的な実施形態の観点で記載してきたが、当業者は、添付の特許請求の範囲の趣旨および範囲において改変を伴って実行してもよいことを認識するだろう。これらの実施例は、単に説明のためであり、本開示のあらゆる可能な設計、実施形態、応用または改変の排他的なリストであることを意味するものではない。
【図１】
2016522424.tif 000007
【図２】
2016522424.tif 000008
【図３】
2016522424.tif 000009
【図４】
2016522424.tif 000010
【図５】
2016522424.tif 000011
【図６】
2016522424.tif 000012
【国際調査報告】
2016522424.tif 000013
2016522424.tif 000014
2016522424.tif 000015